(57)【要約】【課題】    接着芯地を表生地と貼合せたときに、大きく緯方向にカールするようにし、胸増芯などを使わなくてもボリューム感が出せるような芯地を提供すること、そのような芯地を使って、少ない芯地でもボリューム感を持たせ、極めて軽量で柔らかな着用感のある洋服を提供する。【解決手段】  接着芯地における全ての緯糸がＰＴＴ繊維またはＰＴＴポリマーとポリエステルとのサイドバイサイド型繊維からなる捲縮糸からなり、接着芯地は洋服の表生地と貼合せると、緯糸が収縮して、接着芯地が内側になるようにカールすることを特徴とする接着芯地、およびこのような接着芯地を少なくとも一部分の表生地、特に前身頃に適用して洋服を製作する。【選択図】  図１
2007119930.tif 000002
【特許請求の範囲】
【請求項１】
接着芯地における全ての緯糸がＰＴＴ繊維またはＰＴＴポリマーとポリエステルとのサイドバイサイド型繊維からなる捲縮糸からなり、該接着芯地は洋服の表生地と貼合せると、前記緯糸が収縮して、接着芯地が内側になるようにカールすることを特徴とする接着芯地。
【請求項２】
前記接着芯地を表生地と貼合せた布帛を経５２ｃｍ、緯３０ｃｍの大きさとし、該布帛の経方向の上端を２ｃｍの幅で把持して垂下した状態で、下端におけるカールの状態が、緯方向の中心点Ｃからカールの内側に最大に離れた両側の２つの点Ｄ、Ｄの間の距離ａが２５ｃｍ以下であり、前記離れた２つの点Ｄ、Ｄを結ぶ仮想直線Ｄ−Ｄと前記中心点Ｃとの距離ｂが５ｃｍ以上であることを特徴とする請求項１記載の接着芯地。
【請求項３】
前記接着芯地を表生地と貼合せた布帛を経５２ｃｍ、緯３０ｃｍの大きさとし、該布帛の経方向の上端を２ｃｍの幅で把持して垂下した状態で、下端におけるカールの状態が、緯方向の中心点Ｃからカールの内側に最大に離れた両側の２つの点Ｄ、Ｄの間の距離ａが２５ｃｍ以下であり、前記離れた２つの点Ｄ、Ｄを結ぶ仮想直線Ｄ−Ｄに平行で前記中心点Ｃを通る仮想直線Ｅ−Ｅと、前記中心点Ｃと前記離れた点Ｄとを結ぶ仮想直線Ｃ−Ｄとの成す角度ｅが２５度以上であることを特徴とする請求項１記載の接着芯地。
【請求項４】
前記接着芯地を表生地と貼合せた布帛を経１１ｃｍ、緯１０ｃｍの大きさとし、該布帛の経方向の上端を１ｃｍの幅で把持して垂下した状態で、下端におけるカールの状態が、緯方向の中心点Ｃからカールの内側に最大に離れた両側の２つの点Ｄ、Ｄの間の距離ａが８．８ｃｍ以下であり、前記離れた２つの点Ｄ、Ｄを結ぶ仮想直線Ｄ−Ｄと前記中心点Ｃとの距離ｂが１．５ｃｍ以上であることを特徴とする請求項１記載の接着芯地。
【請求項５】
前記接着芯地を表生地と貼合せた布帛を経１１ｃｍ、緯１０ｃｍの大きさとし、該布帛の経方向の上端を１ｃｍの幅で把持して垂下した状態で、下端におけるカールの状態が、緯方向の中心点Ｃからカールの内側に最大に離れた両側の２つの点Ｄ、Ｄの間の距離ａが８．８ｃｍ以下であり、前記離れた２つの点Ｄ、Ｄを結ぶ仮想直線Ｄ−Ｄに平行で前記中心点Ｃを通る仮想直線Ｅ−Ｅと、前記中心点Ｃと前記離れた点Ｄとを結ぶ仮想直線Ｃ−Ｄとの成す角度ｅが２０度以上であることを特徴とする請求項１記載の接着芯地。
【請求項６】
少なくとも一部分の表生地に接着芯地が貼合されている洋服であって、前記接着芯地は全ての緯糸がＰＴＴ繊維またはＰＴＴポリマーとポリエステルとのサイドバイサイド型繊維からなる捲縮糸からなり、該接着芯地と表生地とを貼合せた部分は接着芯地がカールの内側になるようにカールしていることを特徴とする洋服。
【請求項７】
前記接着芯地が前身頃の表生地の少なくとも一部分に貼合されていることを特徴とする請求項６記載の洋服。
【請求項８】
前記接着芯地が山袖の表生地に貼合されていることを特徴とする請求項６記載の洋服。
【請求項９】
前記接着芯地がポケットの表生地に貼合されていることを特徴とする請求項６記載の洋服。
【請求項１０】
テーラ−ド・カラーを有する洋服において、前記接着芯地が身返しの表生地のラペル部分に貼合されていることを特徴とする請求項６記載の洋服。
【請求項１１】
テーラード・カラーを有する洋服において、前記接着芯地が上衿羽根の表生地に貼合されていることを特徴とする請求項６記載の洋服。
【発明の詳細な説明】
【技術分野】
【０００１】
本発明は接着芯地とその接着芯地を使用した洋服に関するものである。特に、テーラード・カラーを有する上着に使用するのに適した接着芯地と、そのような接着芯地を用いた洋服に関するものである。
【背景技術】
【０００２】
従来、スーツやジャケットなどのテーラード・カラーを有する上着では着用者のシルエットが良く見えるようにするために前身頃には様々な芯地が使用されている。例えば、台芯、胸増芯、ラペル芯、フロント芯などを用いている。特に、胸増芯は複数枚の芯地を積層したものが使用されており、例えば本バス芯、合成繊維の毛芯、不織布芯地等を積層している。このように沢山の芯地を使うため、その上着は重たくなり、また固い感じがしてしまうものであった。
【０００３】
また、台芯上に胸増芯、ラペル芯、フロント芯を積層して縫着した作り芯として予め用意しておくが、求められる機能やサイズに応じるために多種類の作り芯を在庫しておく必要があり、保管に多大なスペースを必要としたり、作り芯が長期の在庫となる虞があり、コストがかかるという問題があった。このような問題を解決するために、実開平６−２２３２０号公報（特許文献１）などでは、胸増芯、ラペル芯、フロント芯を台芯に積層縫着せずに別々に保管し、現場で接合一体化することが提案されている。
【０００４】
しかしながら、この特許文献１に提案されている方法でも、出来上がった上着自体は沢山の芯地を使用するため重いものとなってしまう。
【０００５】
また、テーラード・カラーの場合は折返し線から衿となる前身頃の部分が折返されてラペルとなるが、このラペルを含めて前身頃に接着芯地を使用した場合、上着を着用しているうちにラペルの先端部分が身頃の表面から離れて跳上がってくるという問題が生じ易い。これは一般的に業界においてはハイグラルエキスパンションと呼ばれており、ウールのように吸湿性を有する表生地とポリエステル不織布等の吸湿性が少ない接着芯地とを貼合せたときに生じる現象であり、ラペルの先端が跳上がってしまうと上着の見栄えが悪くなってしまうという問題がある。このような問題を解決するために幾つかの提案がなされている。
【０００６】
例えば、実開昭５４−７７０８号公報（特許文献２）には、身頃のラペル部分に薄手接着芯地を貼合せ、更にその上から接着剤のドット間隔が５ｍｍ以上１２ｍｍ以下であるキャンパスタイプ接着芯地を貼合せるようにしてラペル先端の跳上がりを防止することが提案されている。
【０００７】
特開平１１−３２３６４０号公報（特許文献３）には、従来は同一の基布構成で形成していた接着芯地に代えて、水分率の異なる２つの芯地要素を配置することにより、各々の部位の設計に応じた曲率を形成することが提案されている。これにより表生地と貼合せたときに、表生地の吸湿伸長性と接着芯地の吸湿伸長性の差によって表生地側に曲がったり、芯地側に曲がったりするように、ラペルとなる部分に貼合せる接着芯地は高水分率の布帛からなる接着芯地を使用し、ラペルと隣接する前身頃に貼合せる接着芯地は低水分率の布帛からなる接着芯地を使用することが提案されている。
【特許文献１】実開平６−２２３２０号公報
【特許文献２】実開昭５４−７７０８号公報
【特許文献３】特開平１１−３２３６４０号公報
【発明の開示】
【発明が解決しようとする課題】
【０００８】
特許文献１に示されているように、従来のテーラード・カラーの上着などのように、種々の芯地を使ったものは重たくなるし、その製造コストにも費用が掛かるという問題がある。また、特許文献２に開示されているようなものでは、ラペルの部分の問題は解決したとしても、前身頃部分の芯地としては従来と同様に種々の芯地を使わなければならず、やはり軽量の上着とすることができないという問題がある。また、特許文献３に開示されているものも、ラペルの部分の問題は解決するが、水分率の差によって正の曲率、負の曲率を形成しているだけであるので、前身頃には殆どカーブは付かず、従って前身頃部分に必要なボリュームを出すためには、やはり胸増芯などを使用しなければならず、軽量の上着を製造することはできない。また吸湿状態によって、曲率が変わるので、乾いた状態と湿度の高い状態では形状が変わるという問題もある。
【０００９】
特許文献３に開示されている技術は別として、従来は表生地と接着芯地との貼合せについては、貼合せたものが平坦な状態のものが通常である。しかし、本発明は接着芯地を表生地と貼合せたときに、従来のものに比べて大きく緯方向にカールするようにし、従来のように幾層にも重ねた胸増芯を使わなくてもボリューム感が出せるような芯地およびそのような芯地を使った洋服を提供することを目的とする。また、少ない芯地でもボリューム感を持たせ、極めて軽量で柔らかな着用感のある洋服を提供することを目的とする。
【課題を解決するための手段】
【００１０】
本発明は接着芯地における全ての緯糸がＰＴＴ繊維またはＰＴＴポリマーとポリエステルとのサイドバイサイド型繊維からなる捲縮糸からなり、該接着芯地は洋服の表生地と貼合せると、前記緯糸が収縮して、接着芯地が内側になるようにカールすることを特徴とする接着芯地により前記目的を達成する。
【００１１】
本発明における接着芯地は洋服の表生地と貼合せると以下の程度にカールする。すなわち、接着芯地を表生地と貼合せた布帛を経５２ｃｍ、緯３０ｃｍの大きさとし、該布帛の経方向の上端を２ｃｍの幅で把持して垂下した状態で、下端におけるカールの状態が、緯方向の中心点Ｃからカールの内側に最大に離れた両側の２つの点Ｄ、Ｄの間の距離ａが２５ｃｍ以下であり、前記離れた２つの点Ｄ、Ｄを結ぶ仮想直線Ｄ−Ｄと前記中心点Ｃとの距離ｂが５ｃｍ以上である。
【００１２】
或いは、接着芯地を表生地と貼合せた布帛を経５２ｃｍ、緯３０ｃｍの大きさとし、該布帛の経方向の上端を２ｃｍの幅で把持して垂下した状態で、下端におけるカールの状態が、緯方向の中心点Ｃからカールの内側に最大に離れた両側の２つの点Ｄ、Ｄの間の距離ａが２５ｃｍ以下であり、前記離れた２つの点Ｄ、Ｄを結ぶ仮想直線Ｄ−Ｄに平行で前記中心点Ｃを通る仮想直線Ｅ−Ｅと、前記中心点Ｃと前記離れた点Ｄとを結ぶ仮想直線Ｃ−Ｄとの成す角度ｅが２５度以上である。
【００１３】
または、接着芯地を表生地と貼合せた布帛を経１１ｃｍ、緯１０ｃｍの大きさとし、該布帛の経方向の上端を１ｃｍの幅で把持して垂下した状態で、下端におけるカールの状態が、緯方向の中心点Ｃからカールの内側に最大に離れた両側の２つの点Ｄ、Ｄの間の距離ａが８．８ｃｍ以下であり、前記離れた２つの点Ｄ、Ｄを結ぶ仮想直線Ｄ−Ｄと前記中心点Ｃとの距離ｂが１．５ｃｍ以上である。
【００１４】
或いは、接着芯地を表生地と貼合せた布帛を経１１ｃｍ、緯１０ｃｍの大きさとし、該布帛の経方向の上端を１ｃｍの幅で把持して垂下した状態で、下端におけるカールの状態が、緯方向の中心点Ｃからカールの内側に最大に離れた両側の２つの点Ｄ、Ｄの間の距離ａが８．８ｃｍ以下であり、前記離れた２つの点Ｄ、Ｄを結ぶ仮想直線Ｄ−Ｄに平行で前記中心点Ｃを通る仮想直線Ｅ−Ｅと、前記中心点Ｃと前記離れた点Ｄとを結ぶ仮想直線Ｃ−Ｄとの成す角度ｅが２０度以上である。
【００１５】
また、本発明は少なくとも一部分の表生地に接着芯地が貼合されている洋服であって、前記接着芯地は全ての緯糸がＰＴＴ繊維またはＰＴＴポリマーとポリエステルとのサイドバイサイド型繊維からなる捲縮糸からなり、該接着芯地と表生地とを貼合せた部分は接着芯地がカールの内側になるようにカールしていることを特徴とする洋服により前記目的を達成する。
【発明の効果】
【００１６】
本発明によれば、接着芯地の緯糸であるＰＴＴ繊維またはＰＴＴポリマーとポリエステルとのサイドバイサイド型繊維からなる捲縮糸が洋服の表生地と貼合せると収縮して、接着芯地がカールの内側になるようにして大きくカールする性質がある。このため、この芯地を用いると従来のように胸増芯などを使用しなくても身体に合った立体感が出るので、従来のように多量の芯地を使用する必要がなく、軽く、柔らかな洋服を得ることができる。
【００１７】
また、本発明の接着芯地はカールする性質があるので、袖部分の山袖側に使うことにより腕の丸みに沿ったボリューム感を出したり、ポケットに使用することによりポケットに身体に沿った膨らみを出したりすることができる。
【００１８】
テーラード・カラーにおける身返し部分のラペル部分に本発明の接着芯地を用いることにより、従来のようなラペルの先端の跳上がりを防止でき、しかも衿の折返しが扁平にならず適度なボリューム感を持ったテーラード・カラーの上着を作ることができる。
【００１９】
本発明の接着芯地を使うことにより表生地と接着した後、内側にカールするので身体を包み込むようなシルエットを表現し易い。また前開き部分に本発明の接着芯地を使うことによりフロント部分が巻き込まれるような感じとなり、フロント部分が外側に反り返ることがないので好ましい。
【００２０】
身体を断面した状態で考えると、大雑把に言えば、背中側は平らで、前側（腹部側）は丸みを帯びた、変形した楕円形状である。このため、従来の背広やジャケットなどにおいては、前身頃と細腹とに分けて裁断したり、ダーツを種々とったりして、立体的にするのが一般的である。しかし、本発明によれば、接着芯地により前身頃の丸みを出すことができるので、前身頃と細腹に分割して裁断しなくてもよく、またダーツも少なくてよい。
【００２１】
本発明によれば、ＰＴＴ繊維またはＰＴＴポリマーの特徴を生かしているので、貼合せたときに確実にカールが出るようにすることができる。しかも、ドライクリーニングに出してもカールが消失したりせず、安定した製品が得られる。
【発明を実施するための最良の形態】
【００２２】
本発明の接着芯地は全ての緯糸がＰＴＴ繊維（ポリトリメチレンテレフタレート繊維）またはＰＴＴポリマーとポリエステルとのサイドバイサイド型繊維からなる捲縮糸を緯糸として使用する。ＰＴＴ繊維からなる仮撚加工捲縮糸は、例えば、ソロテックス株式会社からソロテックス（登録商標）として販売されているもの、或いはＰＴＴポリマーを含むサイドバイサイド型繊維の捲縮糸は、例えば東レ・デュポン株式会社からＴ−４００（商標名）として販売されているものを使用することができる。
【００２３】
接着芯地の経糸は特に限定されないが、熱セットしたときにも熱収縮しないような糸、すなわち、２００℃以下では熱収縮しないような糸を使用することが好ましく、ポリエステル糸や天然繊維からなる糸を使用することができる。
【００２４】
このような経糸および緯糸を使用して織上げ、その後必要に応じて染色する。織物組織としては平織や綾織が適しており、織物密度は特に限定されないが、あまり高密度では、後工程でカールさせるときに動きが悪くなるので、高密度過ぎないことが好ましい。
【００２５】
機織上で例えば１３０ｃｍ位の幅があった織物は降ろすと１００ｃｍ程度になり、また染色すると５０〜６０ｃｍ程度の幅になるので、熱セットにより幅出しを行う。
【００２６】
一般の接着芯地の規格幅は９２ｃｍ、１１２ｃｍおよび１２２ｃｍであるが、本発明においては規格幅に対して少し狭い幅で熱セットを行う。本発明の一実施例では、１１２ｃｍの規格幅とするものを用いて１００ｃｍで熱セットした。セット温度は１８０〜２００℃で行う。
【００２７】
通常の布帛においては熱セットは１回行うだけであるが、本発明では再度熱セットを行う。第２回目の熱セットは第１回目の熱セットの温度よりも低い温度（好ましくは、１回目の温度よりも２０℃から３０℃以上低い温度）で行う。この第２回目のセット温度は好ましくは１５０〜１７０℃であり横幅を１００ｃｍから大体１０％程度幅を広げて仮セット（熱セットであるが、後工程で加熱するとこのセット状態がとれて、幅が狭くなるので仮セットと称する）を行う。実際は１００ｃｍから１１３ｃｍに引張って、仮セットした。２回目の熱セットを行った後の芯地は平坦なものである。この仮セットした芯地に接着樹脂をドットコーティングして、接着芯地１とした。
【００２８】
次に、この接着芯地１と洋服の表生地２とを貼合せる。貼合せる際はローラープレス機で行う。なお、フラットプレス機では本発明の目的とするカールは得られない。接着温度は、接着芯地に一般的に使用される接着樹脂、或いはそれよりは低温の接着樹脂などと接着樹脂の種類によっても異なるので、その樹脂に適した標準接着条件で接着する。例えば、一般的な接着樹脂を使用した場合は１３０℃前後で熱セットする。このように表生地２と貼合せると仮セット状態がとれ、接着芯地１の緯糸が収縮して貼合せた布帛３（表生地２と接着芯地１を貼合せたもの）がカールする。この場合、接着芯地１の側が図１に示すようにカールの内側となるようにカールする。
【００２９】
図１は、接着芯地１と表生地２とを貼合せた後、布帛３を所定の大きさに裁断して経方向の上端を例えば２ｃｍまたは１ｃｍの幅で把持し、自由部分の大きさを例えば経５０ｃｍ×緯３０ｃｍまたは経１０ｃｍ×緯１０ｃｍとして、垂下した場合の下端のカールの状態を模式的に示した横断面図（緯糸方向に断面したもの）である。図１（ａ）は表生地２が比較的薄い生地の場合のカールの状態を示しており、図１（ｂ）は表生地２が比較的厚い生地の場合のカールの状態を示している。
【００３０】
経糸方向には表生地２および接着芯地１とも、糸の収縮などの変化が小さいので、真直ぐのままである。
【００３１】
本発明の接着芯地１は、単体でローラープレス機にプレスした場合は、緯糸方向に収縮するだけで、カールするものではない。接着芯地１を表生地２に貼合せると、収縮率は単体の場合よりも小さいが、表生地２と接着芯地１との動きの差により接着芯地１が内側になるようにカールした状態となる。表生地１と通常の接着芯地を貼合せた場合は殆どカールした状態にならなかった。なお、通常の場合、カールすることはよくないものとしてカールしないようにして接着されるものである。
【実施例１】
【００３２】
本発明の接着芯地として経糸に３０ｄｅ（デニール、すなわち３３ｄｔｅｘ）のポリエステル仮撚捲縮加工糸、緯糸に５０ｄｅのＰＴＴ捲縮加工糸を使用して、平織組織で織った。機織から降ろした布帛を染色した後の熱セット加工工程において、１回目は幅１００ｃｍ、熱セット温度１９０℃で熱セットした。次に、この布帛を引張って１１３ｃｍに幅を広げて、１６０℃で２回目の熱セットを行った。その後、この芯地に接着樹脂をドットコーティングして、接着芯地１とした。
【００３３】
なお、収縮率を調べるために、接着樹脂を付与する前の状態の布帛を経１０ｃｍ×緯１０ｃｍの大きさに裁断して、ローラープレス機に通した。このローラープレス機の通過条件は１３０℃で１２秒間加熱、ローラーの加圧は１０Ｎ／ｃｍで行った。プレス後、２時間経過した後に状態を調べたところ、芯地は平坦な状態のままであり、経は１０ｃｍであったが、緯は９．３０ｃｍと収縮した。収縮率は７．０％であった。
【実施例２】
【００３４】
本発明の接着芯地として経糸に５０ｄｅ（デニール）のポリエステル仮撚捲縮加工糸、緯糸に５０ｄｅのＰＴＴ捲縮加工糸を使用して、平織組織で織った。実施例１と同様に、機織から降ろした布帛を染色した後の熱セット加工工程において、幅１００ｃｍ、熱セット温度１９０℃で熱セットした。次に、この布帛を引張って１１３ｃｍに幅を広げて、１６０℃で２回目の熱セットを行った。その後、この芯地に接着樹脂をドットコーティングして、接着芯地１とした。
【００３５】
また、実施例１と同様に収縮率を調べるために、接着樹脂を付与する前の状態の布帛を経１０ｃｍ×緯１０ｃｍの大きさに裁断して、ローラープレス機に通した。プレス後の状態を調べたところ、芯地は平坦な状態のままであり、経は１０ｃｍであったが、緯は９．３０ｃｍと収縮した。収縮率は７．０％であった。
〔比較例１〕
【００３６】
比較例として、日本ハスケル株式会社が販売している従来の接着芯地、品番ＤＨ２０４を用いた。この接着芯地は経糸に３０ｄｅ（デニール）のポリエステル仮撚捲縮加工糸、緯糸に５０ｄｅのポリエステル仮撚捲縮加工糸を使用した、平織組織の布帛に接着樹脂をドットコーティングしたものである。
【００３７】
実施例１と同様に接着樹脂を付与する前の状態の布帛を経１０ｃｍ×緯１０ｃｍの大きさに裁断して、ローラープレス機に通した。プレス後の状態を調べたところ、芯地は平坦な状態のままであり、経は１０ｃｍであったが、緯は９．９５ｃｍと極めて僅か収縮した。収縮率は０．５％であった。
【００３８】
次に、前述した実施例１、実施例２および比較例１の接着芯地に洋服に使用する各種の表生地を貼合せて、貼合せ後の布帛の状態を調べた。なお、貼合せの条件はローラープレス機で１３５℃で１２秒間加熱、ローラーの加圧は１２Ｎ／ｃｍとした。
【００３９】
接着芯地と表生地と貼合せたときのカールの度合いを次のようにして測定した。まず、ラミネート後、２４時間放置した布帛を所定の大きさに裁断し、これを各２枚用意し、１枚はそのままで試料Ｓ（初期）とした。他の１枚はドライクリーニングした場合にカールが消失するか否かを確認するために、１回以上ドライクリーニングして試料Ｓ（ドライ）とした。本発明においてカールの度合いを測定するための所定の大きさとは、１つは経糸方向１１ｃｍ、緯糸方向１０ｃｍのものであり、別の１つは経糸方向５２ｃｍ、緯糸方向３０ｃｍのものである。これらの試料Ｓは図２に示すように、経方向の上端を硬い紙４で挟んでホッチキスで止めて把持し、中央に吊下げフック５を取付け、吊り下げた状態とする。把持されていない自由部分の大きさが、小さい方の試料では１０ｃｍ×１０ｃｍとなるように、経方向の上端を１ｃｍの幅で把持する。大きい方の試料は、把持されていない自由部分の大きさが経５０ｃｍ、緯３０ｃｍとなるように、経方向の上端を２ｃｍの幅で把持する。
【００４０】
机等の水平な台の上に方眼紙などの枡目を描いた紙を置き、その上に吊り下げた試料Ｓの下端が接触するようにする。そして、そのカールの程度を計る。図３（ａ）および（ｂ）に示すように、測定点は緯方向の中心点Ｃと緯方向の中心点Ｃからカールの内側に最大に離れた両側の２つの点Ｄ、Ｄであり、これらの点を紙に写す。次に、その紙に、点Ｄ、Ｄを結ぶ直線を引き、点Ｄと点Ｄとの距離ａを測る。また、中心点Ｃと直線Ｄ−Ｄとの距離ｂを測る。また、直線Ｄ−Ｄに平行で中心点Ｃを通る直線Ｅ−Ｅおよび中心点Ｃと点Ｄとを結ぶ直線Ｃ−Ｄを引き、直線Ｅ−Ｅと直線Ｃ−Ｄの成す角度ｅを測る。
【００４１】
〔測定結果１〕
表生地としてウール１００％のギャバジン（綾織組織）、目付は２２０ｇ／ｍ２を使い、それぞれ実施例１、実施例２および比較例１の接着芯地と貼合せた。試料Ｓの大きさは自由部分が経５０ｃｍ、緯３０ｃｍとなる大きい方とした。
【００４２】
（１）  接着芯地として実施例１のものを使用した場合。
初期  ：  距離ａは１６ｃｍ、距離ｂは６ｃｍ、角度ｅは３６°
ドライ：  距離ａは１６ｃｍ、距離ｂは６ｃｍ、角度ｅは３６°
下端におけるカールの状態は、上端では３０ｃｍの幅があったものが、下端では距離ａが約半分の長さの１６ｃｍと短くなっていることからも明らかなように、図１（ａ）のようにカールした状態である。ドライクリーニニングしてもカールは消失しなかった。
【００４３】
（２）  接着芯地として実施例２のものを使用した場合。
初期  ：  距離ａは１７ｃｍ、距離ｂは６ｃｍ、角度ｅは３５°
ドライ：  距離ａは１５．５ｃｍ、距離ｂは５．３ｃｍ、角度ｅは３５°
下端におけるカールの状態は図１（ａ）のような状態であり、ドライクリーニニングしてもカールは消失しなかった。
【００４４】
（３）  接着芯地として比較例１のものを使用した場合。
初期  ：  距離ａは２８ｃｍ、距離ｂは１．２ｃｍ、角度ｅは５°
ドライ：  距離ａは２８ｃｍ、距離ｂは１．３ｃｍ、角度ｅは６°
上端では３０ｃｍの幅があったものが、下端でも距離ａ２８ｃｍあり、下端の状態は初期でもドライクリーニング後でも、カールせずに全体が真っ直ぐで、両端のみが僅かに曲った状態であった。
【００４５】
〔測定結果２〕
表生地および接着芯地として前記測定結果１と同じものを使用した。試料Ｓの大きさは自由部分が経１０ｃｍ、緯１０ｃｍとなる小さい方とした。
【００４６】
（１）  接着芯地として実施例１のものを使用した場合。
初期  ：  距離ａは４ｃｍ、距離ｂは２．６ｃｍ、角度ｅは４８°
ドライ：  距離ａは３ｃｍ、距離ｂは２．５ｃｍ、角度ｅは５８°
測定結果１の（１）と同じ試料であるが、試料の大きさが小さい分、垂下した自由部分の布帛の重量の影響が殆どなく、下端におけるカールの状態は測定結果１の（１）よりもカールした状態であった。
【００４７】
（２）  接着芯地として実施例２のものを使用した場合。
初期  ：  距離ａは４ｃｍ、距離ｂは２．８ｃｍ、角度ｅは５０°
ドライ：  距離ａは３ｃｍ、距離ｂは２．７ｃｍ、角度ｅは６２°
測定結果１の（２）と同じ試料であるが、試料の大きさが小さい分、垂下した自由部分の布帛の重量の影響が殆どなく、下端におけるカールの状態は測定結果１の（２）よりもカールした状態であった。
【００４８】
〔測定結果３〕
表生地として麻１００％の平織物、目付は１８０ｇ／ｍ２を使い、それぞれ実施例１、実施例２および比較例１の接着芯地と貼合せた。試料Ｓの大きさは自由部分が経５０ｃｍ、緯３０ｃｍとなる大きい方とした。
【００４９】
（１）  接着芯地として実施例１のものを使用した場合。
初期  ：  距離ａは１７ｃｍ、距離ｂは８ｃｍ、角度ｅは４２°
ドライ：  距離ａは１８ｃｍ、距離ｂは６．５ｃｍ、角度ｅは３５°
下端におけるカールの状態は図１（ａ）のような状態であり、ドライクリーニニングすると表生地の麻織物は伸びる傾向があるが、全体に僅かに伸びた状態となったが、カールは消失しなかった。
【００５０】
（２）  接着芯地として実施例２のものを使用した場合。
初期  ：  距離ａは１９ｃｍ、距離ｂは７．５ｃｍ、角度ｅは３６°
ドライ：  距離ａは１９ｃｍ、距離ｂは６．５ｃｍ、角度ｅは３４°
下端におけるカールの状態は図１（ａ）のような状態であり、ドライクリーニニングしてもカールは消失しなかった。
【００５１】
（３）  接着芯地として比較例１のものを使用した場合。
初期  ：  距離ａは２９ｃｍ、距離ｂは０．６ｃｍ、角度ｅは３°
上端では３０ｃｍの幅があったものが、下端でも距離ａ２９ｃｍあり、下端の状態はカールせずに全体が真っ直ぐであった。
【００５２】
〔測定結果４〕
表生地としてウール９８％、ナイロン２％のメルトン、目付は４００ｇ／ｍ２を使い、それぞれ実施例１、実施例２および比較例１の接着芯地と貼合せた。試料Ｓの大きさは自由部分が経５０ｃｍ、緯３０ｃｍとなる大きい方とした。
【００５３】
（１）  接着芯地として実施例１のものを使用した場合。
初期  ：  距離ａは１８ｃｍ、距離ｂは７．５ｃｍ、角度ｅは４０°
下端におけるカールの状態は図１（ａ）のような状態であった。
【００５４】
（２）  接着芯地として実施例２のものを使用した場合。
初期  ：  距離ａは２０ｃｍ、距離ｂは７ｃｍ、角度ｅは３５°
下端におけるカールの状態は図１（ａ）のような状態であった。
（３）  接着芯地として比較例１のものを使用した場合。
【００５５】
初期  ：  距離ａは３０ｃｍ、距離ｂは０ｃｍ、角度ｅは０°
上端では３０ｃｍの幅があったものが、下端でも距離ａ３０ｃｍあり、下端の状態はカールせずに全体が真っ直ぐであった。
【００５６】
〔測定結果５〕
表生地および接着芯地として前記測定結果１と同じものを使用した。試料Ｓの大きさは自由部分が経１０ｃｍ、緯１０ｃｍとなる小さい方とした。
【００５７】
（１）  接着芯地として実施例１のものを使用した場合。
初期  ：  距離ａは８．８ｃｍ、距離ｂは２ｃｍ、角度ｅは２５°
測定結果４の（１）と同じ試料であるが、試料の大きさが小さいが、目付（単位当たりの重量）が大きいので、垂下した自由部分の布帛は重量の影響が大きく出て、下端におけるカールの状態は測定結果４の（１）よりもカールが少ない状態であった。
【００５８】
（２）  接着芯地として実施例２のものを使用した場合。
初期  ：  距離ａは８．８ｃｍ、距離ｂは１．５ｃｍ、角度ｅは２０°
測定結果４の（２）と同じ試料であるが、目付（単位当たりの重量）が大きいので、垂下した自由部分の布帛は重量の影響が大きく出て、下端におけるカールの状態は測定結果４の（２）よりもカールが少ない状態であった。
【００５９】
〔測定結果６〕
表生地としてウール９５％、ナイロン５％のアンゴラカルゼビバー、目付は３１０ｇ／ｍ２を使い、それぞれ実施例１、実施例２および比較例１の接着芯地と貼合せた。試料Ｓの大きさは自由部分が経１０ｃｍ、緯１０ｃｍとなる小さい方とした。
【００６０】
（１）  接着芯地として実施例１のものを使用した場合。
初期  ：  距離ａは８ｃｍ、距離ｂは２．１ｃｍ、角度ｅは２７．５°
ドライ：  距離ａは８ｃｍ、距離ｂは２．６ｃｍ、角度ｅは３５°
表生地が測定結果２のものよりも厚地であるためか、下端におけるカールの状態は、測定結果２の（１）では丸まった状態にカールしたが、この試料では図１（ｂ）のようにカールした状態であった。ドライクリーニニングしてもカールは消失しなかった。
【００６１】
（２）  接着芯地として実施例２のものを使用した場合。
初期  ：  距離ａは８ｃｍ、距離ｂは２．１ｃｍ、角度ｅは２８°
ドライ：  距離ａは８ｃｍ、距離ｂは２．６ｃｍ、角度ｅは３７°
下端におけるカールの状態は図１（ｂ）のような状態であり、ドライクリーニニングしてもカールは消失しなかった。
【００６２】
測定結果４、６に使用した表生地は厚手で冬物のジャケット等に使用する生地であるが、本発明の接着芯地と貼合せた布帛は、本発明の洋服として使用するには充分なカールの状態である。色々実験した結果、表生地と接着芯地とを貼合せた布帛において、自由部分が経５０ｃｍ×緯３０ｃｍの大きさでは、距離ａが２５ｃｍ以下で且つ距離ｂが５ｃｍ以上であるか、または距離ａが２５ｃｍ以下で且つ角度ｅが２５度以上であれば、充分であることが分かった。また、自由部分が１０ｃｍ×１０ｃｍの大きさで、距離ａが８．８ｃｍ以下で且つ距離ｂが１．５ｃｍ以上であるか、または距離ａが８．８ｃｍ以下で且つ角度ｅが２０度以上であれば充分であり、好ましくは、距離ａが８．５ｃｍ以下で且つ距離ｂが２ｃｍ以上であるか、または距離ａが８．５ｃｍ以下で且つ角度ｅが２５度以上であることが分かった。
【００６３】
本発明の接着芯地を上着に用いる場合の一例を図４〜図６に示した例によって説明する。図４（ａ）は右前身頃の身返し部に接着するための接着芯地の配置の仕方を示す平面図であり、（ｂ）は右前身頃に接着するための接着芯地の配置の仕方を示す平面図であり、（ｃ）は後身頃の接着芯地の配置の仕方を示す平面図である。
【００６４】
図４において、身返しに付けるラペルの部分には、本発明の接着芯地１を用い、その他の部分は通常の接着芯地３を用いる。接着芯地１と接着芯地３とが折返し線の箇所で重なるようにして表生地に接着する。このように身返し部のラペル部分に本発明の接着芯地１を用いると、表生地に接着した場合に、ラペル部分が身頃の方にカールする傾向が生じるので、ラペルの先端部が反り返らずに美しい衿が出来上がる。
【００６５】
秋、冬物の上着においては、図４（ｂ）に示すように、本発明の接着芯地１を前身頃の全体に貼付ける。この場合、衿の折返し線を越えないように前身頃のみに接着芯地１が存在するように裁断し、接着する。折返し線から先のラペルの部分には通常の接着芯３を用いる。また冬物の場合は、肩の部分にフィルム接着芯４を表生地に貼った後に、接着芯地１と接着芯地３とを折返し線の箇所で重なるようにして表生地に接着する。フィルム接着芯４を使用することにより、胸のハリとボリュームを確保できる。フィルム接着芯４は薄い防風・透湿性のフィルムを使用すればよい。
【００６６】
なお、夏物の上着の場合には、図４（ｂ）に示したように前身頃全体に本発明の接着芯地１を使用せず、身返し部に相当する前開きの付近箇所のみ本発明の接着芯地１を用いれば極めて軽い洋服を作ることができる。
【００６７】
図４（ｃ）は後身頃を示すものであり、通常の接着芯３を全面に接着する。背中の部分は身体においては殆ど平らな状態であるので、本発明の接着芯地１を使用しなくてもよい。
【００６８】
図５は袖部分の使用を示すものであり、（ａ）に示す山袖（外袖）側には本発明の接着芯地１を使用し、（ｂ）に示す下袖（内袖）には通常の接着芯３を使用する。山袖側の方は腕の丸みが大きいので、本発明の接着芯地１を使用するのに適している。
【００６９】
図６はポケットに用いる接着芯地を示し、図６（ａ）は腰ポケット、図６（ｂ）は胸ポケットを示し、それぞれ本発明の接着芯地１を使用する。このようにポケットに使用した場合は、ポケットが体に合わせて丸みが付くので好ましい。
【００７０】
図７は衿の部分の接着芯地の使い方であり、（ａ）に示す上衿羽根には本発明の接着芯地１を全面に使用し、（ｂ）に示す上衿腰には通常の接着芯地３を使用する。（ｃ）に示す地衿には通常の接着芯地３を使用する。このように上衿羽根側に本発明の接着芯地１を使用すると、衿が首回りに沿った状態となり、綺麗な形状となる。
【００７１】
図４〜図７に示したものはジャケットの例であるが、背広にも本発明の接着芯地を同様に使用することができるし、その他の上衣にも本発明の接着芯地を使用することができる。特に、前身頃側は身体が丸みをおびているので、その部分に本発明の接着芯地を使用すると、立体感を表現することができる。
【図面の簡単な説明】
【００７２】
【図１】本発明の接着芯地と表生地とを貼合せた状態を示す緯糸方向の断面図（ハッチングは省略）であり，図１（ａ）および図１（ｂ）は異なったカールの状態を模式的に示している。
【図２】カールの状態を測定する際の試料を示す正面図である。
【図３】カールの状態を測定するための、測定点、距離および角度を示す平面図である。図３（ａ）および図３（ｂ）は異なったカールの状態での測定点を示している。
【図４】上着の身頃に適用するための接着芯地の配置を示す平面図である。
【図５】上着の袖に適用するための接着芯地の配置を示す平面図である。
【図６】上着のポケットに適用するための接着芯地の配置を示す平面図である。
【図７】上着の衿に適用するための接着芯地の配置を示す平面図である。
【符号の説明】
【００７３】
１  本発明のカールする接着芯地
２  表生地
３  通常の接着芯地
４  試料を把持するための紙
５  試料を吊下げるためのフック
【図１】
2007119930.tif 000003
【図２】
2007119930.tif 000004
【図３】
2007119930.tif 000005
【図４】
2007119930.tif 000006
【図５】
2007119930.tif 000007
【図６】
2007119930.tif 000008
【図７】
2007119930.tif 000009